(57)【要約】【課題】偏光フィルムを液晶パネルのガラス基板に貼着するために用いられる粘着剤であって、リワーク性と耐久性の両者に優れたものを提供すること、さらには当該粘着剤による粘着層が積層されている液晶パネルのガラス基板貼着用の粘着型偏光フィルムを提供すること。【解決手段】アクリル系ポリマーおよび多官能性化合物を含有してなる偏光フィルム用粘着剤組成物において、前記アクリル系ポリマーが、多官能性化合物の官能基と反応性を有する官能基を有するモノマーユニット（ａ）を含有しており、かつ、当該アクリル系ポリマーのポリスチレン換算分子量分布における最大度数分子量よりも大きい分子量を持つ成分（Ｘ）と、最大度数分子量よりも小さい分子量を持つ成分（Ｙ）のそれぞれの成分が含有する前記モノマーユニット（ａ）とアクリル系ポリマーを構成するモノマーユニット（Ａ）（但し、前記モノマーユニット（ａ）を除く）の重量比（ａ／Ａ）を、成分（Ｘ）／成分（Ｙ）の比で表した値が１．  １以下である。【選択図】  図１
2011018064.tif 000002
【特許請求の範囲】
【請求項１】
偏光フィルムを液晶パネルのガラス基板に貼着するために用いられる、アルキル（メタ）アクリレートのモノマーユニットを主骨格とするアクリル系ポリマーおよび多官能性化合物を含有してなる偏光フィルム用粘着剤組成物において、前記アクリル系ポリマーが、多官能性化合物の官能基と反応性を有する官能基を有するモノマーユニット（ａ）を含有しており、かつ、当該アクリル系ポリマーのポリスチレン換算分子量分布における最大度数分子量よりも大きい分子量を持つ成分（Ｘ）と、最大度数分子量よりも小さい分子量を持つ成分（Ｙ）のそれぞれの成分が含有する前記モノマーユニット（ａ）とアクリル系ポリマーを構成するモノマーユニット（Ａ）（但し、前記モノマーユニット（ａ）を除く）の重量比（ａ／Ａ）を、成分（Ｘ）／成分（Ｙ）の比で表した値が１．１以下であることを特徴とする偏光フィルム用粘着剤組成物。
【請求項２】
請求項１記載のアクリル系ポリマーからなる偏光フィルム用粘着主剤。
【請求項３】
偏光フィルムの一方の面に、請求項１記載の偏光フィルム用粘着剤組成物による粘着層が積層されている、液晶パネルのガラス基板貼着用の粘着型偏光フィルム。
【請求項４】
請求項３記載の粘着型偏光フィルムを用いた液晶表示装置。
【発明の詳細な説明】
【技術分野】
【０００１】
本発明は、偏光フィルムを液晶パネルのガラス基板に貼着するために用いられる偏光フィルム用粘着剤組成物及び当該粘着剤組成物による粘着層が積層されている液晶パネルのガラス基板貼着用の粘着型偏光フィルムに関する。さらには前記粘着型偏光フィルムを用いた液晶表示装置に関する。
【背景技術】
【０００２】
液晶ディスプレイは、その画像形成方式から液晶パネルの最表面を形成するガラス基板の両側に偏光素子を配置することが必要不可欠であり、一般的には偏光フィルムが液晶パネルの最表面に貼着されている。また液晶パネルの最表面には偏光フィルムの他に、ディスプレイの表示品位を向上させるために様々な光学素子が用いられるようになってきている。例えば、着色防止としての相差フィルム、液晶ディスプレイの視野角を改善するための視野角拡大フィルム、さらにはディスプレイのコントラストを高めるための輝度向上フィルム等が用いられる。これらのフィルムは総称して光学フィルムと呼ばれる。
【０００３】
前記光学フィルムを液晶パネルの最表面に貼着する際には、通常、粘着剤が使用される。また、光学フィルムを液晶パネルの最表面に瞬時に固定できること、光学フィルムを固着させるのに乾燥工程を必要としないこと等のメリットを有することから、粘着剤は、光学フィルムの片面に予め粘着剤層として設けられている。すなわち、液晶パネルの最表面への光学フィルムの貼着には粘着型光学フィルムが一般的に用いられる。前記粘着剤としては、たとえば、ベースポリマーとして極性基を有するアクリル系ポリマーと多官能性化合物を含有する粘着剤組成物が用いられている。
【０００４】
前記粘着剤に要求される必要特性としては、（１）貼合せ（リワーク）が可能であること、（２）応力緩和性を有すること等が挙げられる。（１）関しては光学フィルムを液晶パネルの最表面に貼り合わせる際、貼り合わせ位置を誤ったり、貼合せ面に異物が噛み込むことが多く、このような場合にも光学フィルムを液晶パネル最表面から剥離し、再度貼り合わせを可能とするため要求される特性である。なお、この場合液晶パネルは高価であるため再利用するが、比較的安価である光学フィルムは廃棄される。（２）関しては、光学フィルムの寸法変化により生じる光学むらを防止するために要求される特性である。
【０００５】
前記（１）リワーク性については、液晶パネルの最表面のガラス基板に対する接着力がより低いことが必要である。しかし、液晶パネルメーカーにおけるモジュール組み立て工程（液晶パネルヘのＩＣ等の組み込み工程）においては、５０℃〜８０℃の高温雰囲気下に数時間さらされた後に光学フィルムをリワークする場合も多く、この際に従来の粘着剤ではガラス基板に対する接着力が経時的に大きく上昇する傾向がみられ、リワーク性が著しく低下する。一方、前記リワーク性を向上させるため粘着剤（アクリル系ポリマー）中の極性成分（または反応性成分）を低減させてガラス基板に対する低接着力化を行うことが考えられるが、このような低接着力化した粘着剤を用いた場合には、（３）の環境促進試験の加湿耐久性が十分でなく、粘着型光学フィルムに積層されている粘着層に発泡、剥がれ等の不具合が発生する。このように光学フィルムに用いる粘着剤では経時的高温下でのリワーク性と加湿耐久性を両立させることが困難であった。
【発明の概要】
【発明が解決しようとする課題】
【０００６】
本発明は、偏光フィルムを液晶パネルのガラス基板に貼着するために用いられる粘着剤であって、経時的高温下でのリワーク性と耐久性（特に加湿耐久性）の両者に優れたものを提供すること、さらには当該粘着剤による粘着層が積層されている液晶パネルのガラス基板貼着用の粘着型偏光フィルムを提供することを目的とする。
【課題を解決するための手段】
【０００７】
本発明者らは、前記課題を解決すべく、鋭意研究したところ、下記に示す粘着剤により上記目的を達成できることを見出し、本発明を完成するに至った。
【０００８】
すなわち、本発明は、偏光フィルムを液晶パネルのガラス基板に貼着するために用いられる、アルキル（メタ）アクリレートのモノマーユニットを主骨格とするアクリル系ポリマーおよび多官能性化合物を含有してなる偏光フィルム用粘着剤組成物において、前記アクリル系ポリマーが、多官能性化合物の官能基と反応性を有する官能基を有するモノマーユニット（ａ）を含有しており、かつ、当該アクリル系ポリマーのポリスチレン換算分子量分布における最大度数分子量よりも大きい分子量を持つ成分（Ｘ）と、最大度数分子量よりも小さい分子量を持つ成分（Ｙ）のそれぞれの成分が含有する前記モノマーユニット（ａ）とアクリル系ポリマーを構成するモノマーユニット（Ａ）（但し、前記モノマーユニット（ａ）を除く）の重量比（ａ／Ａ）を、成分（Ｘ）／成分（Ｙ）の比で表した値が１．  １以下であることを特徴とする偏光フィルム用粘着剤組成物、に関する。
【０００９】
上記本発明の粘着剤組成物は、反応性を有するモノマーユニット（ａ）を有するアクリル系ポリマーをベースポリマーとし、これと多官能性化合物が反応する架橋型の粘着剤組成物であり、しかもアクリル系ポリマーが含有する反応性を有するモノマーユニット（ａ）の割合（前記重量比（ａ／Ａ））は、ポリスチレン換算分子量分布における最大度数分子量よりも小さい分子量を持つ領域（成分（Ｙ））が、最大度数分子量よりも大きい分子量を持つ領域（成分（Ｘ））より大きくなるような比、すなわち前記重量比（ａ／Ａ）に係わる、成分（Ｘ）／成分（Ｙ）の比が１．  １以下となるように導入されている。このようにアクリル系ポリマーの比較的低分子量領域（成分（Ｙ））におけるモノマーユニット（ａ）の割合を高くすることにより、粘着層での架橋度を向上させ、これにより高温下で接着力が上昇する原因となる低分子ゾルを減少させて高温条件下においても、接着力を低下させ、経時による接着力上昇性を抑えることでリワーク性を確保している。
【００１０】
前記重量比（ａ／Ａ）に係わる、成分（Ｘ）／成分（Ｙ）の比は、０．８以下、さらには、０．５以下となるようなものがリワーク性の点で好ましい。なお、成分（Ｘ）／成分（Ｙ）の比は、耐久性試験による発泡等の不具合を防止するという点から、０．１以上とするのが好ましい。
【００１１】
このようなアクリル系ポリマーは、極性成分である官能基を有するモノマーユニット（ａ）割合を低減させなくてもリワーク性を確保できるため、耐久性、特に加湿耐久性で剥がれ等の不具合の発生も抑えられる。こうしてアクリル系ポリマーの組成設計の自由度が高くなり、リワーク性（低接着力）及び高耐久性を両立した、粘着剤組成物を提供したものである。
【００１２】
なお、アクリル系ポリマーのポリスチレン換算分子量とは、ゲルパーミェーションクロマトグラフィー法により求めた値を、単分散ポリスチレンを標準として換算した値をいう。また、最大度数分子量とはポリスチレン換算分子量分布において最も存在割合の高い分子量をいう。
【００１３】
また、本発明は、前記アクリル系ポリマーからなる偏光フィルム用粘着主剤に関する。
【００１４】
また、本発明は、偏光フィルムの一方の面に、前記偏光フィルム用粘着剤組成物による粘着層が積層されている、液晶パネルのガラス基板貼着用の粘着型偏光フィルム、に関する。さらに本発明は前記粘着型偏光フィルムを用いた液晶表示装置、に関する。
【００１５】
本発明の粘着型偏光フィルムは、液晶パネル最表面のガラス基板に貼り合わせた後、剥離する際に、比較的小さい力で剥離することができリワーク性がよく、さらに５０〜８０℃雰囲気下に数十時間さらされても剥離力の上昇は低く抑えられる。また、低接着力でありながら、５０〜１００℃、３０℃／８５％ＲＨ〜７０℃／９５％ＲＨの耐久性試験において発泡、剥がれ等の粘着剤に起因する不具合が発生しない。
【図面の簡単な説明】
【００１６】
【図１】本発明の粘着型光学フィルムの断面図である。
【発明を実施するための形態】
【００１７】
本発明の光学フィルム用粘着剤組成物は、アクリル系ポリマーおよび多官能性化合物を含有してなる。
【００１８】
アクリル系ポリマーは、アルキル（メタ）アクリレートのモノマーユニットを主骨格とし、これに多官能性化合物の官能基と反応性を有する官能基を有するモノマーユニット（ａ）を含む。なお、（メタ）アクリレートはアクリレートおよび／またはメタクリレートをいい、本発明の（メタ）とは同様の意味である。
【００１９】
アルキル（メタ）アクリレートのアルキル基の平均炭素数は１〜１２程度のものであり、アルキル（メタ）アクリレートの具体例としては、メチル（メタ）アクリレート、エチル（メタ）アクリレート、ブチル（メタ）アクリレート、２−エチルヘキシル（メタ）アクリレート等を例示でき、これらは単独または組合せて使用できる。
【００２０】
官能基を有するモノマーユニット（ａ）は、多官能性化合物の官能基に応じた官能基を有するモノマーが用いられる。たとえば、多官能性化合物の官能基がイソシアネート基の場合には、水酸基、アミノ基、カルボキシル基等の活性水素基を有するモノマーが用いられる。具体的には、水酸基を含有するモノマーとして、たとえば、２−ヒドロキシエチル（メタ）アクリレート、Ｎ−メチロール（メタ）アクリルアミド等があげられ、カルボキシル基を含有するモノマーとしては、たとえば、（メタ）アクリル酸等があげられる。また、官能基を有するモノマーとしては、エポキシ基を有するモノマーとして、たとえば、グリシジル（メタ）アクリレート等があげられる。かかる官能基を有するモノマーは、多官能性化合物がアミノ基等の官能基を有する場合に用いられる。
【００２１】
その他、アクリル系ポリマーには、極性を付与するために各種モノマーを使用することができ、粘着剤の性能に影響を及ぼさない範囲で、共重合可能なモノマーとして、酢酸ビニル、スチレン等を用いることもできる。
【００２２】
アクリル系ポリマー中の前記モノマーユニット（ａ）の割合は特に制限されないが、アクリル系ポリマーを構成するモノマーユニット（Ａ）（但し、前記モノマーユニット（ａ）を除く）との重量比（ａ／Ａ）で、０．００１〜０．１程度となるように調整するのが、耐久性の点で好ましい。特に０．００５〜０．０５とするのが好ましい。
【００２３】
アクリル系ポリマーの平均分子量は特に制限されないが、重量平均分子量は、３０万〜２５０万程度であるのが好ましい。
【００２４】
前記アクリル系ポリマーの製造は、各種公知の方法により製造でき、たとえば、バルク重合法、溶液重合法、懸濁重合法等のラジカル重合法を適宜選択できる。ラジカル重合開始剤としては、アゾ系、過酸化物系の各種公知のものを使用でき、反応温度は通常５０〜８５℃程度、反応時間は１〜８時間程度とされる。また、前記製造法のなかでも溶液重合法が好ましく、アクリル系ポリマーの溶媒としては一般に酢酸エチル、トルエン等の極性溶剤が用いられる。溶液濃度は通常２０〜８０重量％程度とされる。
【００２５】
本発明のアクリル系ポリマーは、前記成分（Ｘ）と、成分（Ｙ）のそれぞれが含有する前記モノマーユニットの重量比（ａ／Ａ）について、成分（Ｘ）／成分（Ｙ）の比が１．１以下となるように調整されたものである。このようなアクリル系ポリマーは、たとえば、前記重合法において、前記各種モノマーの混合物を共重合する際に、まずモノマーユニット（Ａ）となるモノマーを仕込み、一方、モノマーユニット（ａ）となる官能基を有するモノマーは、重合当初に仕込まず、または一部仕込んでおき、これらを重合または共重合し、重合または共重合の進行に伴い官能基を有するモノマーを逐次に分割し、滴下して重合する方法により得ることができる。分割の回数、滴下間隔は特に制限されないが、２〜１０回程度、滴下間隔も５分〜３時間程度とするのが好ましい。重合開始から１時間程度が特に速く反応するのでこの間の滴下間隔を短くするのがより好ましい。その他の方法として、紫外線等により前記モノマーユニット（Ａ）となるモノマー等を部分的に重合しておき、これにモノマーユニット（ａ）となる官能基を有するモノマーを加えて前記溶液重合法に供する方法等があげられる。
【００２６】
また、多官能性化合物は、モノマーユニット（ａ）となる官能基と反応性を有するものである。多官能性化合物としては、ポリイソシアネート化合物、ポリアミン化合物、メラミン樹脂、尿素樹脂、エポキシ樹脂等があげられる。
【００２７】
アクリル系ポリマーと多官能性化合物の配合割合は特に制限されないが、通常、アクリル系ポリマー（固形分）１００重量部に対して、多官能性化合物（固形分）０．０１〜１０重量部程度、好ましくは０．０５〜３重量部程度である。
【００２８】
さらには、前記粘着剤組成物には、必要に応じて、粘着付与剤、可塑剤、充填剤、酸化防止剤、紫外線吸収剤等を、また本発明の目的を逸脱しない範囲で各種の添加剤を適宜に使用することもできる。
【００２９】
本発明の粘着型光学フィルムは、図１に示すように、光学フィルム１に前記粘着剤組成物による粘着層２が設けられている。また、粘着層２には離型シート３を設けることができる。
【００３０】
光学フィルム１としては液晶表示装置等の形成に用いられるものが使用され、その種類は特に制限されない。たとえば、光学フィルムとしては偏光フィルム、位相差フィルム、光学補償フィルム、輝度向上フィルムまたは防眩シート等があげられる。
【００３１】
偏光フィルムを構成する偏光子としては、特に制限されず、各種のものを使用できる。偏光子としては、たとえば、ポリビニルアルコール系フィルムや部分ホルマール化ポリビニルアルコール系フィルム、エチレン・酢酸ビニル共重合体系部分ケン化フィルムの如き親水性高分子フィルムにヨウ素や二色性染料等の二色性物質を吸着させて延伸したもの、ポリビニルアルコールの脱水処理物やポリ塩化ビニルの脱塩酸処理物の如きポリエン系配向フィルム等があげられる。偏光子の厚さも特に制限されないが、５〜８０μｍ程度が一般的である。
【００３２】
前記偏光子の片面または両面には、透明保護層を耐水性等の目的で、ポリマーによる塗布層として、またはフィルムのラミネート層等として設ることができる。透明保護層を形成する、透明ポリマーまたはフィルム材料としては、適宜な透明材料を用いうるが、透明性や機械的強度、熱安定性や水分遮断性などに優れるものが好ましく用いられる。透明保護層の厚さは特に制限されないが、１０〜３００μｍ程度が一般的である。
【００３３】
前記透明保護層を形成する材料としては、例えばポリエチレンテレフタレートやポリエチレンナフタレート等のポリエステル系ポリマー、二酢酸セルロースや三酢酸セルロース等のセルロース系ポリマー、ポリメチルメタクリレート等のアクリル系ポリマー、ポリスチレンやアクリロニトリル・スチレン共重合体（ＡＳ樹脂）等のスチレン系ポリマー、ポリカーボネート系ポリマーなどがあげられる。また、ポリエチレン、ポリプロピレン、シクロ系ないしはノルボルネン構造を有するポリオレフィン、エチレン・プロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマー、あるいは前記ポリマーのブレンド物なども前記透明保護層を形成するポリマーの例としてあげられる。
【００３４】
位相差フィルムとしては、高分子素材を一軸または二軸延伸処理してなる複屈折性フィルムや液晶ポリマーフィルムなどがあげられる。位相差フィルムの厚さも特に制限されないが、２０〜１５０μｍ程度が一般的である。位相差板は、二層以上の延伸フィルムの重畳体などとして形成して位相差等の光学特性を制御したものとして形成することもでき、着色防止や視角範囲の拡大等を目的に液晶セルの位相差を補償するためなどに偏光フィルムと積層してなる楕円偏光フィルムとして用いることもできる。
【００３５】
高分子素材としては、たとえば、ポリビニルアルコール、ポリビニルブチラール、ポリメチルビニルエーテル、ポリヒドロキシエチルアクリレート、ヒドロキシエチルセルロース、ヒドロキシプロピルセルロース、メチルセルロース、ポリカーボネート、ポリアリレート、ポリスルホン、ポリエチレンテレフタレート、ポリエチレンナフタレート、ポリエーテルスルホン、ポリフェニレンスルファイド、ポリフェニレンオキサイド、ポリアリルスルホン、ポリビニルアルコール、ポリアミド、ポリイミド、ポリオレフィン、ポリ塩化ビニル、セルロース系重合体、またはこれらの二元系、三元系各種共重合体、グラフト共重合体、ブレンド物などがあげられる。これら高分子素材は延伸等により配向物（延伸フィルム）となる。
【００３６】
液晶性ポリマーとしては、たとえば、液晶配向性を付与する共役性の直線状原子団（メソゲン）がポリマーの主鎖や側鎖に導入された主鎖型や側鎖型の各種のものなどがあげられる。主鎖型の液晶性ポリマーの具体例としては、屈曲性を付与するスペーサ部でメソゲン基を結合した構造の、例えばネマチック配向性のポリエステル系液晶性ポリマーなどがあげられる。側鎖型の液晶性ポリマーの具体例としては、ポリシロキサン、ポリアクリレート、ポリメタクリレート又はポリマロネートを主鎖骨格とし、側鎖として共役性の原子団からなるスペーサ部を介してネマチック配向付与性のパラ置換環状化合物単位からなるメソゲン部を有するものなどがあげられる。これら液晶性ポリマーは、たとえば、ガラス板上に形成したポリイミドやポリビニルアルコール等の薄膜の表面をラビング処理したもの、酸化珪素を斜方蒸着したものなどの配向処理面上に液晶性ポリマーの溶液を展開して熱処理することにより行われる。
【００３７】
前記偏光フィルム、位相差フィルムは積層して用いることもでき反射型偏光フィルム、半透過層型偏光フィルム、偏光分離偏光フィルム等とすることができる。また、前記例示の光学フィルムは、光学補償フィルム、その他の各種視野角拡大フィルムとして使用することもでき、さらには光学フィルムとしては、輝度向上フィルム等があげられる。また偏光フィルムは、表面上に微細凹凸構造の反射層を設けて防眩シートとすることもできる。
【００３８】
粘着層２の形成は、液晶パネルのガラス基板に貼着する光学フィルム１の片面に行う。形成方法としては、特に制限されず、光学フィルム１に粘着剤組成物（溶液）を塗布し乾燥する方法、粘着層２を設けた離型シート３により転写する方法等があげられる。粘着層２（乾燥膜厚）は厚さ、特に限定されないが、１０〜４０μｍ程度とするのが好ましい。
【００３９】
なお、離型シート３の構成材料としては、紙、ポリエチレン、ポリプロピレン、ポリエチレンテレフタレート等の合成樹脂フィルム等があげられる。離型シート３の表面には、粘着剤層２からの剥離性を高めるため、必要に応じてシリコーン処理、長鎖アルキル処理、フッ素処理な剥離処理が施されていても良い。
【実施例】
【００４０】
以下に、実施例によって本発明を具体的に説明するが、本発明はこれら実施例によって限定されるものではない。なお、各例中、部は重量部である。
【００４１】
実施例１（アクリル系ポリマーの調製）ブチルアクリレート８０部、エチルアクリレート２０部およびチバスペシャルティーケミカルズ社製イルガキュア１８４（ベンゾフェノン系光重合開始剤）５部の混合物を高圧水銀灯下で重合率が２０％のポリマーとなるよう紫外線照射した。このポリマーに、２―ヒドロキシエチルアクリレート２部、アゾビスイソブチロニトリル０．４部および酢酸エチル２２０部を攪拌しながら加え、６０℃近傍で６時間反応を行い、重量平均分子量１５５万のアクリル系ポリマー溶液を得た。
【００４２】
（アクリル系ポリマーの（ａ／Ａ）に係わる成分（Ｘ）／成分（Ｙ）の比）得られたアクリル系ポリマーを、東ソー製ＧＰＣ（ゲルーパーミション・クロマトグラフ）ＨＬＣ−８１２０を用い  （溶剤：テトラヒドロフラン）、ポリスチレンを標準として換算した分子量分布を測定しその最大度数分子量を算出した。最大度数分子量は１３１万であった。また同装置を用い、同社製ｓｈｏｄｅｘＨ２００４分取用カラムにて最大度数分子量よりも大きい成分  （成分（Ｘ））及び小さい成分（成分（Ｙ））に分離した。それぞれの成分について、日本電子製  １Ｈ−ＮＭＲ  ＬＡ−４００にて、ポリマー中の２ーヒドロキシエチルアクリレートの組成比を算出したところ成分（Ｘ）はブチルアクリレート及びエチルアクリレート１００に対して重量比で０．８、成分（Ｙ）は３．２であった。成分（Ｘ）／成分（Ｙ）は０．２５であった。
【００４３】
（粘着剤組成物の調製）上記アクリル系ポリマー溶液にコロネートＬ（イソシアネート系架橋剤，日本ポリウレタン社製）をポリマー固形分１００部に対して０．５部加え、粘着剤組成物（溶液）を調製した。
【００４４】
（粘着型光学フィルムの作製）厚さ８０μｍのポリビニルアルコールフィルムをヨウ素水溶液中で５倍に延伸したのち乾燥させ，両側にトリアセチルセルロースフィルムを接着剤を介して接着し、偏光フィルムを得た。上記により作製された粘着剤組成物（溶液）を、３５μｍの厚みを有する離型紙上に乾燥後の厚みが２５μｍとなるよう塗布し、これを上記により作製された偏光フィルムにラミネートし粘着型偏光フィルムを得た。
【００４５】
実施例２（アクリル系ポリマーの調製）ブチルアクリレート８０部、エチルアクリレート２０部、２−ヒドロキシエチルアクリレート２部、アゾビスイソブチロニトリル０．４部および酢酸エチル２２０部を攪拌しながら６０℃近傍で６時間反応を行い、重量平均分子量１２５万のアクリル系ポリマー溶液を得た。この際、２−ヒドロキシエチルアクリレートは反応開始から２時間後、４時間後にそれぞれ等量に分割して配合した。
【００４６】
以下実施例１と同様にして算出した最大度数分子量は１１４万であった。また、２−ヒドロキシエチルアクリレートの組成比を算出したところ、成分（Ｘ）はブチルアクリレート及びエチルアクリレート１００に対して重量比で１．４、成分（Ｙ）は２．５であった。成分（Ｘ）／成分（Ｙ）は０．５６であった。また、実施例１と同様にして粘着剤組成物  （溶液）を調製し、粘着型偏光フィルムを得た。
【００４７】
比較例１（アクリル系ポリマーの調製）ブチルアクリレート８０部、エチルアクリレート２０部、２−ヒドロキシエチルアクリレート２部、アゾビスイソブチロニトリル０．４部および酢酸エチル２２０部を攪拌しながら６０℃近傍で６時間反応を行い、重量平均分子量１０５万のアクリル系ポリマー溶液を得た。この際、２−ヒドロキシエチルアクリレートは反応前にすべて配合した。
【００４８】
以下実施例１と同様にして算出した最大度数分子量は９７万であった。また、２−ヒドロキシエチルアクリレートの組成比を算出したところ、成分（Ｘ）はブチルアクリレート及びエチルアクリレート１００に対して重量比で２．２、成分（Ｙ）は１．８であった。成分（Ｘ）／成分（Ｙ）は１．２２であった。また、実施例１と同様にして粘着剤組成物  （溶液）を調製し、粘着型偏光フィルムを得た。
【００４９】
上記実施例および比較例で得られた粘着型偏光フィルムについて以下の評価を行った。評価結果を表１に示す。
【００５０】
（粘着型偏光フィルムのガラスヘの接着力測定）粘着型偏光フィルムを２５ｍｍ×１５０ｍｍの大きさにカットした後、剥離紙を剥離してから、コーニング製無アルカリガラス板＃１７３７上に貼り合わせ、５０℃×０．５Ｍｐａの雰囲気下に１５分放置した。このサンプルを２３℃／６５％Ｒ．Ｈ．の雰囲気下に１時間放置（初期）した場合（１）と、６０℃／６５％Ｒ．Ｈ．の雰囲気下に４０時間放置した場合（２）の接着力（Ｎ／２５ｍｍ）を測定した。接着力は、サンプルを引張試験機にて９０°の剥離角度、３００ｍ／分の剥離速度で引張ったときの引張り強度である。
【００５１】
（加湿試験）粘着型偏光フィルムを２００ｍｍ×１５０ｍｍの大きさにカットした後、剥離紙を剥離してから、コーニング製無アルカリガラス板＃１７３７上に貼り合わせ、５０℃×０．５Ｍｐａの雰囲気下に１５分放置した。このサンプルを６０℃／９０％Ｒ．Ｈ．の雰囲気下に５時間放置したときの、発泡、剥がれ等の不具合が発生していないかどうかを目視により確認した。不具合が発生している場合を○、発生していない場合を×とした。
【００５２】
【表１】
2011018064.tif 000003
【００５３】
表１に示す通り、実施例１では高温放置後にも接着力の上昇は少なくリワーク性が良好であると認められる。また、加湿試験も良好である。なお、表１中のモノマーユニット（ａ）の重量比は、重量比（ａ／Ａ）の代わりに、アクリル系ポリマーを構成するモノマーユニット（Ａ）（但し、モノマーユニット（ａ）を除く）１００に対するモノマーユニット（ａ）の重量比を記載したものであり、Ｘ成分／Ｙ成分の比は、前記重量比に係わる比である。
【符号の説明】
【００５４】
１：光学フィルム
２：粘着層
３：離型シート
【図１】
2011018064.tif 000004